(57)【特許請求の範囲】
【請求項１】
導電性多孔質体の表面に少なくとも一つの官能基を有する疎水性化合物を付与する工程と、
前記疎水性化合物が付与された前記導電性多孔質体にＵＶ光を照射して前記疎水性化合物を前記導電性多孔質体に固定する工程と、
を有することを特徴とするガス拡散層の製造方法。
【請求項２】
前記疎水性化合物の分子量が１００００以下であることを特徴とする請求項１に記載のガス拡散層の製造方法。
【請求項３】
前記導電性多孔質体の表面に少なくとも一つの官能基を有する疎水性化合物を付与する工程が、前記疎水性化合物を溶媒に溶解させた溶液を前記導電性多孔質体の表面に付与する工程であることを特徴とする請求項１または２に記載のガス拡散層の製造方法。
【請求項４】
前記疎水性化合物が付与された前記導電性多孔質体にＵＶ光を照射して前記疎水性化合物を前記導電性多孔質体に固定する工程が、前記疎水性化合物が付与された前記導電性多孔質体に２００℃以下の温度を付与し、かつＵＶを照射して前記疎水性化合物を前記導電性多孔質体に固定する工程であることを特徴とする請求項１乃至３のいずれかに記載のガス拡散層の製造方法。
【請求項５】
前記疎水性化合物がフッ素化合物であることを特徴とする請求項１乃至４のいずれかに記載のガス拡散層の製造方法。
【請求項６】
前記導電性多孔質体が支持層とマイクロポーラス層とを有することを特徴とする請求項１乃至５のいずれかに記載のガス拡散層の製造方法。
【請求項７】
請求項１乃至６のいずれかに記載のガス拡散層を製造する工程を有することを特徴とする膜電極接合体の製造方法。
【請求項８】
請求項１乃至６のいずれかに記載のガス拡散層を製造する工程を有することを特徴とする燃料電池の製造方法。
【発明の詳細な説明】
【技術分野】
【０００１】
本発明は、ガス拡散層、膜電極接合体、固体高分子型燃料電池、およびこれらの製造方法に関する。
【背景技術】
【０００２】
固体高分子型燃料電池を長時間駆動する場合、カソード反応（酸素還元反応）で生じる水が触媒層への燃料ガスの供給を妨げることにより発電反応が停止するという、いわゆる「フラッディング現象」が生じてしまう。
【０００３】
そこで、フラッディング現象を抑制し、触媒層に対して充分なガス供給を確保するために、ガス拡散層の疎水性を高める技術が用いられている。
【０００４】
特許文献１では、疎水性材料として、イオン交換基を実質的に有さない溶媒可溶性含フッ素重合体を含む溶液に触媒を有する導電性多孔質体を含浸させた後、真空中もしくは不活性ガス中で１００〜２００℃にて熱処理することで溶媒を除去し、疎水化したガス拡散電極を得ている。
【０００５】
また、特許文献２においては、触媒層を表面に有する導電性多孔質体に溶媒可溶性のフッ素系材料を付与し１２０℃でのアニール処理により疎水化処理を行っている。
【特許文献１】ＷＯ０１／０２２５１０
【特許文献２】特開２００５−９３２１７
【発明の開示】
【発明が解決しようとする課題】
【０００６】
しかしながら、特許文献１や特許文献２のように、疎水性化合物を熱処理によって固定する場合、疎水性化合物はガス拡散層に均一に固定される。そのため、特許文献１や特許文献２に記載のガス拡散層は排水性が十分でないという問題があった。
【０００７】
そこで、本発明は、ガス拡散層の表面の疎水性をガス拡散層内部の疎水性よりも高めることで、ガス拡散層の排水性を向上することを目的とする。
【課題を解決するための手段】
【００１３】
本発明は、導電性多孔質体の表面に少なくとも一つの官能基を有する疎水性化合物を付与する工程と、
前記疎水性化合物が付与された前記導電性多孔質体にＵＶ光を照射して前記疎水性化合物を前記導電性多孔質体に固定する工程と、
を有することを特徴とするガス拡散層の製造方法である。
【００１４】
前記疎水性化合物の分子量が１００００以下であることが好ましい。
【００１５】
前記導電性多孔質体の表面に少なくとも一つの官能基を有する疎水性化合物を付与する工程が、前記疎水性化合物を溶媒に溶解させた溶液を前記導電性多孔質体の表面に付与する工程であることが好ましい。
【００１６】
前記疎水性化合物が付与された前記導電性多孔質体にＵＶ光を照射して前記疎水性化合物を前記導電性多孔質体に固定する工程が、前記疎水性化合物が付与された前記導電性多孔質体に２００℃以下の温度を付与し、かつＵＶを照射して前記疎水性化合物を前記導電性多孔質体に固定する工程であることが好ましい。
前記疎水性化合物がフッ素化合物であることが好ましい。
前記導電性多孔質体が支持層とマイクロポーラス層とを有することが好ましい。
【００１７】
別の本発明は、前記ガス拡散層を製造する工程を有することを特徴とする膜電極接合体の製造方法である。
【００１８】
別の本発明は、前記ガス拡散層を製造する工程を有することを特徴とする燃料電池の製造方法である。
【発明の効果】
【００１９】
本発明によれば、排水性に優れたガス拡散層および該ガス拡散層を用いた固体高分子型燃料電池を得ることができる。
【発明を実施するための最良の形態】
【００２０】
以下、図面を参照して本発明をさらに詳細に説明する。ただし、この実施の形態に記載されている材質、寸法、形状、配置等は、特に記載がない限りは、この発明の範囲を制限するものではない。
【００２１】
図１に、固体高分子型燃料電池セルの構造の一例を、プロトン伝導方向に平行かつ燃料電池セルの幅に平行な方向に切断した際の断面図を模式的に示す。ここで、燃料電池セルの幅とは、燃料電池セルが有する集電体（セパレータ）をプロトン伝導方向に垂直な断面で切断した断面図において、集電体（セパレータ）端部間の最も短い幅のこととする。
【００２２】
固体高分子型燃料電池セル１Ｓは、固体高分子電解質膜１１、アノード触媒層１２、カソード触媒層１３、アノード側ガス拡散層１４、カソード側ガス拡散層１５、燃料供給層１８、酸素供給層１９、アノード側集電板１６、カソード側集電板１７、シール部材２０、２１を有している。
【００２３】
アノード触媒層１２およびカソード触媒層１３は、固体高分子電解質膜１１に接触して対向して配置されている。アノード触媒層１２が有する面のうち、前記固体高分子電解質膜１１と接触している面と対向する面には、アノード側ガス拡散層１４が接触して配置されている。また、カソード触媒層１３が有する面のうち、前記固体高分子電解質膜１１と接触している面と対向する面には、カソード側ガス拡散層１５が接触して配置されている。アノード側ガス拡散層１４が有する面のうち、アノード触媒層１２と接触している面と対向する面には、燃料供給層１８が接触して配置され、カソード側ガス拡散層１５が有する面のうちカノード側触媒層１３と接触している面と対向する面には、酸素供給層１９が接触して配置されている。そして、燃料供給層１８に接触してアノード側集電体１６が配置され、酸素供給層１９に接触してカソード側集電体１７が設置されている。
【００２４】
本発明によって得られるガス拡散層は、カソード側ガス拡散層１５に用いることが好ましい。これは、通常、カソードの反応によって水が発生するためである。以下、本発明の第一であるガス拡散層について説明する。
【００２５】
本発明の第一は、導電性多孔質体と疎水性材料とからなり、前記ガス拡散層の表面の少なくとも一部の領域である領域（ａ）の疎水性が、前記ガス拡散層の内部の少なくとも一部の領域であって前記領域（ａ）に隣接して存在する領域である領域（ｂ）の疎水性よりも高いことを特徴とするガス拡散層である。
【００２６】
ここで、本発明において、「ガス拡散層の表面」とはガス拡散層が有する領域のうち最表面の領域のことであり、ガス拡散層外部から光をガス拡散層に照射した際に、光の当たる部分のことである。一方、「ガス拡散層内部」とは前記最表面以外のことであり、ガス拡散層外部から光をガス拡散層に照射した際に、光が当たらない部分のことである。また、前記ガス拡散層の表面の少なくとも一部の領域である領域（ａ）に隣接して存在する前記ガス拡散層の内部の少なくとも一部の領域である領域（ｂ）は、前記ガス拡散層に存在する全ての点を座標で表した際に、該座標の平均値を座標とする点を通りかつ前記ガス拡散層の表面に平行な平面と、前記ガス拡散層の表面と、で挟まれる領域であることが好ましい。なお、本発明において「ＡとＢとが隣接する」とは、Ａの外側を取り囲む面の一部とＢの外側を取り囲む面の一部とが一致していることである。このようなガス拡散層において、ガス拡散層の表面の少なくとも一部の領域である領域（ａ）の疎水性を前記領域（ａ）に隣接して存在する前記ガス拡散層の内部の少なくとも一部の領域である領域（ｂ）の疎水性よりも高める。これにより、該表面と接触する燃料供給層や酸素供給層との疎水性の差がより大きくなり、ガス拡散層から燃料供給層や酸素供給層へスムーズに生成水を移動させることができるようになると推測される。また、燃料供給層や酸素供給層に溜まった生成水がガス拡散層側へ逆流することを防止することができると推測される。これらの結果、生成水による燃料や酸素の触媒層への供給が妨げられることがなく、燃料電池を安定に駆動させることができる。なお、前記ガス拡散層が有する前記表面は、前記ガス拡散層のうちの前記燃料供給層と接触する部分もしくは前記酸素供給層と接触する部分を含むことが好ましい。
【００２７】
以下、各部について説明する。
【００２８】
＜導電性多孔質体＞
ガス拡散層を構成する導電性多孔質体は、電子伝導性（導電性）を有し、かつ多孔質体である必要がある。これは、ガス拡散層が多孔質体であることによって、燃料ガスもしくは酸化剤ガスが触媒の反応領域へ均一かつ充分に供給されると共に、発電によって生じた過剰な生成水が触媒層から効率良く排出されるからである。また、導電性を有することにより、電極反応によって生じた電荷をセル外部に取り出す（集電する）ことが可能となる。なお、ここでの多孔質体とは多数の細孔を有する物質であり、多孔度（物質中の細孔の占める割合）が３０％以上、好ましくは５０％以上である。また、「導電性を有する」とは、電気抵抗率が１ｋΩ・ｃｍ以下、好ましくは１Ω・ｃｍ以下のものであるとする。なお、導電性多孔質体とは、前記規定を満たし、かつ疎水性材料が固定されて固体高分子型燃料電池のガス拡散層として機能するものである。したがって、導電性多孔質体は、導電性材料のみで構成されている必要はなく、表面に疎水性成分やプロトン伝導成分などが付着していても構わない。
【００２９】
このような導電性多孔質体の例を図２に示す。図２の導電性多孔質体は、支持層２２とマイクロポーラス層２３の二層によって構成されていることが好ましい。このような場合、支持層２２は、細孔を有する導電性の炭素基材であることが好ましく、前記支持層が有する細孔の大きさは１００ｎｍ〜９０μｍであることが好ましい。このような支持層は、例えば、カーボンクロス、カーボンペーパー、カーボン不織布等によって構成することができる。また、前記マイクロポーラス層は、支持層が有する細孔の平均径より小さい平均径を有する細孔を有し、細孔の大きさは１ｎｍ〜９００ｎｍであることが好ましい。このようなマイクロポーラス層は、導電性を有する炭素微粒子などで構成することができる。
【００３０】
＜疎水性材料＞
ガス拡散層表面の少なくとも一部の領域である領域（ａ）とガス拡散層の内部の少なくとも一部の領域である領域（ｂ）との疎水性の差は、領域（ａ）に存在する疎水性材料の量と領域（ｂ）に存在する疎水性材料の量の差が異なることによって生じることが好ましい。ここで、「疎水性材料」とは、疎水性化合物によって形成される材料であり、疎水性化合物は、少なくとも一つの官能基を有し、疎水性を有する化合物である。疎水性材料は、該疎水性化合物が有する官能基によって導電性多孔質体の表面に固定される。このような官能基としては、例えば、ヒドロキシル基、アルコキシ基、カルボキシル基、エステル基、エーテル基、カーボネート基、アミド基などが挙げられる。
【００３１】
また、このような疎水性化合物としては、フッ素化合物であることが好ましい。したがって、疎水性化合物における官能基以外の部分は、疎水性および化学的安定性の高さからフッ素およびカーボンからなる構造であることが好ましい。しかし、充分な疎水性および化学的安定性を有する構造であれば、このような構造に限られるものではない。
【００３２】
このようなフッ素化合物の例としては、パーフルオロアルコール、パーフルオロカルボン酸、デムナム（ダイキン工業社製）、クライトックス（デュポン社製）やノベックＥＧＣ−１７２０（３Ｍ社製）のような材料が挙げられるが、これに限られるものではない。なお、これらは一般的に表面処理剤と呼ばれるものである。
【００３３】
また、疎水性化合物は、より好ましくは、分子量が１００００以下のフッ素化合物であることが好ましい。分子量が小さいことにより、溶媒に溶解しやすくなるため、溶媒に溶解させた状態で導電性多孔質体表面に接触させることができる。したがって、導電性多孔質体が、導電性多孔質体の細孔サイズや形状などの影響を受けること無く、微細な細孔内部もフッ素化合物と接触することができる。
【００３４】
また、本発明において、「疎水性材料」とは材料表面の水滴の接触角が６０°以上である材料を指し、さらに好ましくは９０°以上である。
【００３５】
以下、本発明の第二であるガス拡散層の製造方法について詳細に説明する。
【００３６】
本発明の第二のガス拡散層の製造方法は、
Ａ）導電性多孔質体の表面に少なくとも一つの官能基を有する疎水性化合物を付与する工程と、
Ｂ）前記疎水性化合物が付与された前記導電性多孔質体にＵＶ光を照射して前記疎水性化合物を前記導電性多孔質体に固定する工程と、
を有することを特徴とするガス拡散層の製造方法である。
【００３７】
Ａ）の工程について
＜疎水性化合物＞
導電性多孔質体の表面に付与する疎水性化合物は、前述した疎水性材料を形成する疎水性化合物である。
【００３８】
導電性多孔質体への疎水性化合物の付与方法としては、細孔内部を含む導電性多孔質体の表面に上記疎水性化合物を付与することができる方法であれば、いずれの方法も採用することができる。このような付与方法としては、例えば、含浸、ディップコーティング、スピンコーティングなどが挙げられる。
【００３９】
疎水性化合物がフッ素化合物である場合には、導電性多孔質体に付与するフッ素化合物の量は、導電性多孔質体の量に対して、０．０１〜３０重量％であることが好ましく、より好ましくは０．１〜１０重量％である。これは、以下の二つの理由によるものである。一つ目の理由は、付与するフッ素化合物の量が０．０１重量％よりも少ないと、導電性多孔質体に充分な疎水性を保持させることが出来ない可能性があることによるものである。二つ目の理由は、３０重量％よりも多い場合、充分に疎水性が付与されるものの、フッ素化合物自体には導電性がないため、得られたガス拡散層の電子伝導率が低下する場合があることによるものである。
【００４０】
Ｂ）の工程について
導電性多孔質体の表面に付与された疎水性化合物を固定する方法としては、ＵＶ光（紫外線）照射を用いる。ＵＶ光を照射する場合、ガス拡散層のＵＶ光を照射した表面の疎水性をその他の部分（内部）に比べて特に高くすることができる。これは、ＵＶ光を照射した表面は、他の部分と比べて、より多くの疎水性化合物が固定されるためである。
【００４１】
また、疎水性化合物の固定は、疎水性化合物が有する官能基と導電性多孔質体が表面に有するヒドロキシル基やダングリングボンドなどの結合によって生じると考えられる。ＵＶ光を照射する場合は、２００℃を超えるような高温環境とはせずに、これらの結合を促進させるのに充分な高いエネルギーを供給することができる。したがって、２００℃を超えるような高温環境では劣化する可能性がある、疎水性化合物や、ガス拡散層用途として市販されている導電性多孔質体が表面に有するプロトン伝導成分を、劣化させることなく固定することができる。
【００４２】
なお、導電性多孔質体を疎水化する際は、導電性多孔質体が表面に有する熱的安定性の低いプロトン伝導成分や、導電性多孔質体の表面に付与された疎水性化合物を劣化させずに、表面の疎水性が最も高くかつＵＶ光が届かない部分の疎水性も高い構成とすることが好ましい。ＵＶ光が届かない部分の疎水性も高い構成とすることで、触媒層で発生する水をより触媒層から排出させやすくすることができる。
【００４３】
このような構成となるよう疎水性化合物を固定する方法としては、導電性多孔体に疎水性化合物を付与した後、２００℃以下の温度を付与し、かつＵＶ光の照射を行う方法が挙げられる。なお、２００℃以下の温度を付与し、かつＵＶ光の照射を行う工程は、２００℃以下の温度を付与する段階と、ＵＶ光の照射を行う段階を有するものである。２００℃以下の温度を付与する段階とＵＶ光の照射を行う段階とは、どちらを先に行っても良く、同時に行っても良いものとする。
【００４４】
ＵＶ光を照射する条件としては、疎水性化合物を付与した導電性多孔質体にＵＶ光を一定時間照射することができ、かつ疎水性化合物と導電性多孔質体の間の反応を充分に行うことのできるものであれば、どのような条件でもよい。なお、高圧水銀ランプ、低圧水銀ランプ、エキシマランプなどを用いてＵＶ光の照射を行う場合、効率的かつ簡易に行うことができる。
【００４５】
次に、固体高分子型燃料電池を構成するガス拡散層以外の要素について説明する。
【００４６】
固体高分子電解質膜１１は、アノードで発生したプロトンをカソードに伝導する機能を有するものであり、プロトンの解離が可能な有機基を有する有機高分子からなる。プロトンの解離が可能な有機基としては、例えば、スルホン酸基、スルフィン酸基、カルボン酸基、ホスホン酸基、ホスフィン酸基、リン酸基、水酸基などが挙げられる。また、これらの有機基を有する有機高分子としては、パーフルオロカーボンスルホン酸樹脂、ポリスチレンスルホン酸樹脂、スルホン化ポリアミドイミド樹脂、スルホン化ポリスルホン酸樹脂、スルホン化ポリエーテルイミド半透膜、パーフルオロホスホン酸樹脂、パーフルオロスルホン酸樹脂等が例示できる。パーフルオロスルホン酸ポリマーの例としてナフィオン（登録商標）（デュポン社製）が挙げられる。
【００４７】
アノード触媒層１２は、燃料である水素から電子とプロトンを発生させる機能を有するものであり、カソード触媒層１３は酸素とプロトンと電子から水を発生させる機能を有するものである。アノード触媒層１２およびカソード触媒層１３は、各々触媒材料とプロトン伝導成分を含む。なお、これらの触媒層には、疎水性材料、保水性材料もしくは造孔材などが含まれていても良い。
【００４８】
触媒材料には、白金酸化物あるいは白金酸化物と白金以外の金属元素の酸化物との複合酸化物、前記白金酸化物または複合酸化物を還元処理してなる白金、白金を含んだ多元金属、白金と白金以外の金属元素の酸化物との混合物、白金を含んだ多元金属と白金以外の金属元素の酸化物との混合物などが用いられる。前記白金以外の金属元素は、Ａｌ、Ｓｉ、Ｔｉ、Ｖ、Ｃｒ、Ｆｅ、Ｃｏ、Ｎｉ、Ｃｕ、Ｚｎ、Ｇｅ、Ｚｒ、Ｎｂ、Ｍｏ、Ｒｕ、Ｒｈ、Ｐｄ、Ａｇ、Ｉｎ、Ｓｎ、Ｈｆ、Ｔａ、Ｗ、Ｏｓ、Ｉｒ、Ａｕ、Ｌａ、Ｃｅ、Ｎｄなどから選ばれる少なくとも一種類以上の金属元素である。
【００４９】
触媒の形状は、粒子形状、樹枝状形状、直方体形状、円柱形状などいずれの形状であっても良い。
【００５０】
また、上記触媒材料を担体である導電性材料に担持させたものを、触媒材料として用いることもできる。触媒担体としての導電性材料は、耐酸性に優れていることから、カーボンが一般的に用いられる。このようなカーボンとしては、オイルファーネスブラック、チャンネルブラック、ランプブラック、サーマルブラック、アセチレンブラックなどのカーボンブラック、活性炭、黒鉛、フラーレン、カーボンナノチューブ、カーボンファイバー等が挙げられる。
【００５１】
これらの中でも触媒材料は、白金からなる樹枝状構造体であることが好ましい。
【００５２】
触媒層に含まれるプロトン伝導成分としては、上記電解質を用いることができる。
【００５３】
固体高分子型燃料電池に用いる燃料としては、例えば、水素、改質水素、メタノール、エタノール、ジメチルエーテル等が挙げられる。これらの中でも、燃料としては水素もしくはメタノールであることが好ましい。また、酸化剤としては空気若しくは酸素を用いることが好ましい。
【００５４】
次に、前記製造方法によって製造されるガス拡散層を用いた固体高分子型燃料電池の製造方法について図１を用いて述べる。
【００５５】
まず、アノード触媒層１２およびカソード触媒層１３の製造方法および膜電極接合体２４の製造方法について説明する。なお、以下の説明では、アノード触媒層１２およびカソード触媒層１３をまとめて触媒層と呼ぶ場合がある。
【００５６】
触媒層を形成する方法としては、例えば、以下の２つの方法が挙げられる。
【００５７】
一つ目の方法としては、触媒材料を含む溶液を付与し形成する方法である。例えば、触媒材料に溶媒を混合してスラリーを作製し、固体高分子電解質膜１１の表面に、所定の膜厚となるように塗布し乾燥させて得る方法である。二つ目の方法としては、蒸着法やスパッタ法を用いる方法である。例えば、転写基板上に、触媒材料を蒸着法やスパッタ法などにより付与することで触媒の構造体を形成した後に、プロトン伝導成分の塗布や撥水処理を行い、転写基板上に形成された触媒の構造体を固体高分子電解質膜１１の表面に転写して、触媒層を得る方法などが挙げられる。なお、転写を用いず、固体高分子電解質膜１１に直接蒸着法もしくはやスパッタ法を行って、触媒層を形成することもできる。また、触媒層は、触媒前駆体である触媒の酸化物からなる構造体を形成した後に還元して得ることもできる。
【００５８】
膜電極接合体２４は、固体高分子電解質膜１１の対向する二つの面の各々に上記のように２つの触媒層（アノード触媒層１２およびカソード触媒層１３）を形成し、加熱圧着することで得ることができる。
【００５９】
次に、膜電極接合体２４が有するカソード触媒層１３に、前記方法により作製したカソード側ガス拡散層１５を接触させて設置する。なお、ここでは、カソード側拡散層１５に、前述の方法により作製したガス拡散層を用いる場合を例にとって説明するが、前述したように、前記方法により作製したガス拡散層は、アノード側ガス拡散層１４、カソード側ガス拡散層１５のいずれか一方のみに用いても良いし、両方に用いても良い。
【００６０】
カソード側ガス拡散層１５が有する面のうち、カソード触媒層１３と接触する面と対向する面には、酸素供給層１９を配置する。酸素供給層１９は、酸化剤（空気もしくは酸素）を取り込み、カソード側ガス拡散層１５およびカソード触媒層１３に供給する役割を有するものである。なお、酸素供給層１９が大気に開放されている場合は、酸素供給層１９が有する側面のうちプロトン伝導方向と平行な側面に開口部を有していることが好ましい。酸素供給層の例としては、発泡金属からなる層などが挙げられる。
【００６１】
また、アノード触媒層１２の表面には、アノード側ガス拡散層１４を配置させ、図１のように各燃料電池構成部材を配列させ、集電体の両端から圧力をかけて各部材を接触させる。例えば、燃料電池セルもしくはスタックの両端にエンドプレートを配置し、エンドプレート間にボルトなどを用いて締結することで実現することが出来る。加える圧力（締結圧）は大きいほど、各部材間の接触抵抗を低減させることが出来るが、多孔質部材（ガス拡散層やガス供給層など）の空孔を潰してしまうおそれがある。また、エンドプレートが大きく、重くなり、燃料電池重量やサイズが増大するおそれがある。そのため、各用途に応じて適宜締結圧力を制御する必要がある。
【００６２】
また、酸素供給層１９とカソード側集電体１７の間には、吸水層を設置することが好ましい。図３に、吸水層を設置した場合の燃料電池セルの構成の一例を、プロトン伝導方向に平行かつ燃料電池セルの幅に平行な方向に切断した際の断面を模式的に示す。吸水層２６は、酸素供給層１９よりも液体水を保持する安定性が高く、親水性が高い材料からなることが好ましい。なお、図３に示すように、前記燃料電池セル２Ｓが有する酸素供給層１９が開口部２５を有する場合は、前記吸水層２６の端部は、前記開口部２５を含む平面に存在するもしくは前記開口部２５を含む平面を基準として前記燃料電池セル２Ｓとは反対側に存在することが好ましい。このような構成をとることにより、酸素供給層１９に溜まった生成水をより効率的に燃料電池セル２Ｓの外へ排出することが出来る。
【００６３】
なお、上記のような燃料電池セル１Ｓもしくは燃料電池セル２Ｓを複数積層し、該積層体をエンドプレートで挟み込み、締結することで燃料電池スタックを作製することも可能である。このような場合、燃料電池セル１Ｓもしくは２Ｓが有するアノード側集電板１６およびカソード側集電板１７は、隣の燃料電池セルとの仕切り（セパレータ）としての機能と集電体として集電する機能を兼ねる場合がある。
【００６４】
また、エンドプレートが有する一つの平面上に複数の燃料電池セル１Ｓもしくは２Ｓを配置させて平面型燃料電池を作製することができる。
【実施例】
【００６５】
以下、本発明をいくつかの実施例をあげて説明するが、本発明はこれらに限定されるものではない。
【００６６】
実施例１
本実施例は、導電性多孔質体にＮｏｖｅｃ  ＥＧＣ−１７２０（登録商標）（住友３Ｍ社製、分子量：約２０００）を用いてフッ素化合物を付着させた後、ＵＶ光を照射することでガス拡散層を作製し、膜電極接合体を挟んで対向して設置させて燃料電池セルを作製した例について述べる。
【００６７】
導電性多孔質体としては、ＬＴ１２００Ｎ（マイクロポーラス層付きカーボンペーパー、Ｅ−ＴＥＫ社製）を用意し、フッ素化合物であるノベックＥＧＣ−１７２０溶液に含浸させて導電性多孔質体表面および内部にフッ素化合物を付着させた。十分に乾燥させ、溶媒を完全に除去した後、ＵＶ光を照射することでフッ素化合物を導電性多孔質体に固定してガス拡散層を得た。ＵＶ光の照射は、１００Ｗ／ｃｍ２の高圧水銀ランプを用い、照射距離を固定して１時間の照射時間にて行った。
【００６８】
次に、膜電極接合体の作製方法について説明する。
【００６９】
まず、転写基板であるＰＴＦＥシート（日東電工製、ニトフロン（登録商標））上に反応性スパッタ法により、触媒前駆体である白金酸化物の樹枝状構造体を２μｍの厚さに形成した。反応性スパッタは、全圧５Ｐａ、酸素流量比（ＱＯ２／（ＱＡｒ＋ＱＯ２））７０％、基板温度２５℃、ＲＦ投入パワーは、５．４Ｗ／ｃｍ２  の条件にて行った。得られた白金酸化物の樹枝状構造体を２％Ｈ２／Ｈｅ雰囲気０．１ＭＰａにて３０分間の還元処理を行い、白金酸化物の樹枝状構造体を白金の樹枝状構造体とした。続いて、得られた白金の樹枝状構造体の表面に、プロトン伝導成分として５ｗｔ．％のＮａｆｉｏｎ（登録商標）溶液（和光純薬工業製）を５０μｌ滴下し、真空中にて溶媒を揮発させた。これにより、白金の樹枝状構造体の表面に電解質チャネルを形成し、電解質チャネルを表面に有する白金の樹枝状構造体を得た。
【００７０】
次に、電解質チャネルを表面に有する白金の樹枝状構造体を所定面積に切り出し、ナフィオン（登録商標）膜（Ｎ１１２、デュポン社製）を挟んで対向して配置させ触媒層を形成し、ホットプレス（８ＭＰａ、１５０℃、１０分間）を行い、ＰＴＦＥシートを剥離することで膜電極接合体を得た。なお、この際のＰｔ担持量は約０．６５ｍｇ／ｃｍ２であった。Ｐｔ担持量は蛍光Ｘ線分析により測定した。
【００７１】
この多孔質白金膜電極接合体のカソード側に上記作製したガス拡散層を配置し、アノード側には未処理のＬＴ１２００Ｎ（フッ素化合物を固定させていない導電性多孔質体）を配置して、図３に示した構成の燃料電池セルを形成して電気化学的評価を行った。酸素供給層としては、長さ２８ｍｍ、幅１０ｍｍ、厚み２ｍｍの発泡金属を用いた。また、エンドプレートとしては、長さ３７ｍｍ幅１０ｍｍのものを用いた。アノード電極側に水素ガスをデッドエンドで充填し、カソード側は空気に開放し、燃料電池のセル温度を２５℃、相対湿度を５０％として、０．４Ａ／ｃｍ２の定電流駆動を行い、燃料電池セルの電圧の経時変化を測定した。
【００７２】
比較例１
実施例１において、導電性多孔質体ＬＴ１２００ＮのノベックＥＧＣ−１７２０処理（ノベックＥＧＣ−１７２０の付与）を省略した以外は、同じ方法で燃料電池セルを作製し、実施例１と同様の条件でセル電圧の経時変化を測定した。
【００７３】
比較例２
実施例１において、導電性多孔質体ＬＴ１２００ＮのノベックＥＧＣ−１７２０処理の後、ＵＶ光の照射を省略した以外は、同じ方法で燃料電池セルを作製し、実施例１と同様の条件で燃料電池セル電圧の経時変化を測定した。
【００７４】
比較例３
実施例１において、導電性多孔質体ＬＴ１２００ＮのノベックＥＧＣ−１７２０処理の後、ＵＶ照射の代わりに２００℃での熱処理を行った以外は、同じ方法で燃料電池セルを作製し、実施例１と同様の条件で燃料電池セルの電圧の経時変化を測定した。
【００７５】
実施例１および比較例１〜３の定電流駆動の結果を図４に示す。図４から、実施例１、比較例３、比較例２、比較例１の順に燃料電池セルの長時間駆動が行えることがわかる。過剰な水が生成すると、ガス拡散層中の細孔を閉塞し、触媒層へのガス供給を妨げる。これに伴い、燃料電池セル電圧の低下が起こり、ついには電流を流すことができなくなってしまう（フラッディング現象）。
【００７６】
実施例１と比較例１との比較から導電性多孔質体の疎水性を高めることで、燃料電池セルの耐久性が上がることがわかる。これは、導電性多孔質体の疎水性を向上することで、カソード触媒層から発生する過剰生成水をガス拡散層を通して外部に効率的に排出できることによるものであると考えられる。また、実施例１と比較例２との比較から、ＵＶ光を照射することで、フッ素化合物をより多くガス拡散層表面に固定させ、ガス拡散層の疎水性を向上させることができることがわかる。また、実施例１と比較例３との比較から、フッ素化合物の導電性多孔質体への固定方法は２００℃の熱処理で行うよりもＵＶ光の照射によって行う方が好ましいことがわかる。
【００７７】
図４に示す結果より、実施例１に示したＥＧＣ−１７２０を含浸後ＵＶ光を照射したガス拡散層は、各比較例よりも長時間駆動できていることが分かる。したがって、ＥＧＣ−１７２０を含浸後、ＵＶ光を照射したガス拡散層は最も生成水排出機能が高いことが示された。
【００７８】
実施例２
本実施例は、導電性多孔質体に、フッ素化合物を付着させ、２００℃で熱処理した後にＵＶ光を照射してガス拡散層を形成し、酸素供給層とカソード側ガス拡散層に吸水層を設置して燃料電池セルを作製した例について述べる。
【００７９】
実施例１と同様に、導電性多孔質体ＬＴ１２００Ｎ（Ｅ−ＴＥＫ社製）にノベックＥＧＣ−１７２０（３Ｍ社製）を用いてフッ素化合物を付着させて２００℃で熱処理した後に、ＵＶ光の処理を行った。膜電極接合体も実施例１と同様のものを用いた。
【００８０】
膜電極接合体のカソード触媒層側に上記作製したガス拡散層を、アノード触媒層側には未処理のＬＴ１２００Ｎを配置して、図３に示した構成の燃料電池セルを形成して電気化学的評価を行った。酸素供給層としては、長さ２８ｍｍ、幅１０ｍｍ、厚み２ｍｍの発泡金属を用いた。また、エンドプレートとしては、長さ３７ｍｍ幅１０ｍｍのものを用い、これをセルの長さおよび幅とした。酸素供給層の酸素極側集電体と接触する面に長さ１０ｍｍ、幅２．５ｍｍ、深さ５００μｍの溝を、前記酸素供給層が有する１０ｍｍの幅と平行な方向に等間隔に４本形成した。該溝に長さ２０ｍｍ、幅２．５ｍｍ、厚さ５００μｍにカットした吸水材料を左右５ｍｍづつセルからはみ出すように設置して吸水層とした。ここで、吸水材料には、アンビック社製液体拡散不織布Ｐタイプを使用した。
【００８１】
アノード触媒層側に水素ガスをデッドエンドで充填し、カソード触媒層側は空気に開放し、セル温度２５℃、相対湿度５０％の条件にて、０．４Ａ／ｃｍ２の定電流駆動を行い、セル電圧の経時変化を測定した。
【００８２】
比較例４
実施例２において、カソード触媒層側に未処理（ノベックＥＧＣ−１７２０の処理を行っていない）のＬＴ１２００Ｎを用いた以外は、すべて同様にして燃料電池セルを作製し、セル温度２５℃、相対湿度５０％の条件にて、０．４Ａ／ｃｍ２の定電流駆動を行い、セル電圧の経時変化を測定した。
【００８３】
実施例２および比較例４の定電流駆動の結果を図５に示す。酸素供給層に接触させて設置した吸水層の効果により、図４に示した結果よりも長時間安定して駆動することが分かる。実施例２と比較例４を比較すると、実施例２の方が電圧値の降下幅が小さい。これは、吸水層を配置する場合であっても、本発明によって得られたガス拡散層を用いた場合の方が、フッ素化合物を固定していない導電性多孔質体をガス拡散層として用いる場合と比較して、隣接する酸素供給層および吸水層に生成水を排出する機能が向上することを示している。
【００８４】
実施例３
本実施例は、導電性多孔質体をノベックＥＧＣ−１７２０（３Ｍ社製）を用いてフッ素化合物を付着させた後、ＵＶ光を照射することでガス拡散層を作製し、その最表面の化学組成をＥＤＸ（Ｅｎｅｒｇｙ  Ｄｉｓｐｅｒｓｉｏｎ  Ｘ−ｒａｙ  Ｓｐｅｃｔｒｏｓｃｏｐｙ：エネルギー分散型Ｘ線分析）により分析した。
【００８５】
導電性多孔質体として、撥水処理を行っていないカーボンペーパー（ＴＧＰ−Ｈ−０６０、東レ社製）をノベックＥＧＣ−１７２０溶液に含浸させてカーボンペーパーにフッ素化合物を付着させた。十分に乾燥させ、溶媒を完全に除去した後にＵＶ光の照射を行った。ＵＶ光の照射は、１００Ｗ／ｃｍ２の高圧水銀ランプを用い、照射距離を固定して１時間の照射時間にて行った。その後、カーボンペーパーに固着されていないフッ素化合物を取り除くため、ＨＦＥ−７１００（３Ｍ社製）に含浸させて洗浄し、十分に乾燥させて得られたカーボンペーパーを最表面ＥＤＸ分析用サンプルとした。
【００８６】
比較例５
実施例３において、ＵＶ光を照射するプロセスを除いた以外は全て同じようにしてカーボンペーパーの撥水処理を行い、得られたカーボンペーパーを最表面ＥＤＸ分析用サンプルとした。
【００８７】
実施例３および比較例５のカーボンペーパーについて最表面のＥＤＸ分析を行った結果、実施例３のＦ量は比較例５と比べて約１０％多いことが分かった。これは、ＵＶ光の照射により、フッ素化合物とカーボンペーパー表面の固定反応が促進され、ＵＶ光の照射されない場合と比べて、より多くのフッ素化合物がカーボンペーパーに固定された結果だと考えられる。この結果から、ガス拡散層にフッ素化合物を付着後にＵＶ光の照射を行うことにより、ガス拡散層の内部に比べてガス拡散層表面（ＵＶ光が照射される部分）の疎水性が高いことが分かる。このような構成をとることにより、燃料電池反応によって生成した水をガス拡散層から酸素供給層へ効率的に排出することが可能となり、燃料電池を長時間安定に発電させることができる。
【産業上の利用可能性】
【００８８】
本発明によって得られるガス拡散層は、固体高分子型燃料電池の発電によって生成する水を排水する効果が高い。したがって、燃料電池によって駆動する携帯電話、ノート型パソコンおよびデジタルカメラなどの電気機器の長時間駆動を可能とする。
【図面の簡単な説明】
【００８９】
【図１】単セル構造の固体高分子型燃料電池の一例をプロトン伝導方向と平行な断面で切断した模式断面図である。
【図２】導電性多孔質体の一例をプロトン伝導方向と平行な方向で切断した模式断面図である。
【図３】吸水層を設置した場合の燃料電池セルの構成の一例を、プロトン伝導方向に平行かつ燃料電池セルの幅に平行な方向に切断した模式断面図である。
【図４】実施例１および比較例１〜３の固体高分子型燃料電池の定電流駆動特性を示すグラフである。
【図５】実施例２および比較例４の固体高分子型燃料電池の定電流駆動特性を示すグラフである。
【符号の説明】
【００９０】
１Ｓ、２Ｓ  燃料電池セル
１１  固体高分子電解質膜
１２  アノード触媒層
１３  カソード触媒層
１４  アノード側ガス拡散層
１５  カソード側ガス拡散層
１６  アノード側集電板
１７  カソード側集電板
１８  燃料供給層
１９  酸素供給層
２０、２１  シール部材
２２  支持層
２３  マイクロポーラス層
２４  膜電極接合体
２５  開口部
２６  吸水層
【図１】
0005300289.tif 000002
【図２】
0005300289.tif 000003
【図３】
0005300289.tif 000004
【図４】
0005300289.tif 000005
【図５】
0005300289.tif 000006